【事件の表示】
　平成　５年特許願第３２６５１２号「透明樹脂組成物」拒絶査定不服審判事件〔平成　７年　７月１８日出願公開、特開平　７−１７９６９６〕について、次のとおり審決する。
【結　論】
　本件審判の請求は、成り立たない。
【理　由】
１．手続きの経緯
　本願は、平成５年１２月２４日にした特許出願であって、平成６年６月３日に手続補正書が提出され、平成１４年７月２４日付けで拒絶理由が通知され、平成１４年９月１３日に意見書及び手続補正書が提出されたが、平成１４年１１月２１日付けで拒絶査定がなされ、これに対して平成１４年１２月２６日に審判請求がなされ、平成１５年１月２３日に手続補正書が提出され、平成１５年３月２７日付けで前置報告がなされ、当審において平成１８年５月２２日付けで審尋がなされ、平成１８年７月２１に回答書が提出され、更に平成１８年８月２３日付けで審尋がなされるとともに、平成６年６月３日付け、平成１４年９月１３日付け及び平成１５年１月２３日付け手続補正書による補正をいずれも却下する決定がなされ、１８年１０月２６日に審尋に対する回答書が提出されたものである。
　
２．拒絶査定の理由
　原審の拒絶査定の理由とされた平成１４年７月２４日付けで通知された拒絶理由は以下のとおりである。
「 この出願は、明細書及び図面が下記の点で、特許法第３６条第４項に規定する要件を満たしていない。
　　　　　　　　　　 　　　　　記　　
（理由１）
　本願の請求項１には、「（ａ）少なくとも２個のビニル芳香族炭化水素を主体とする重合体ブロックＡと少なくとも１個の共役ジエンを主体とする重合体ブロックＢからなるブロック共重合体で、該ブロック共重合体中のビニル芳香族炭化水素含有量が６５重量％以上、８０重量％以下、ブロック共重合体中に組み込まれているビニル芳香族炭化水素重合体ブロックのブロック率が５０重量％以上、８０重量％以下、該ビニル芳香族炭化水素重合体ブロックの分子量分布が１．６を超え、３．０以下で分子量が６００００以上の成分を１５重量％以上、６０重量％以下有するブロック共重合体が１０重量％以上、９０重量％以下と、（ｂ）−以下、省略−」と記載されているが、本願明細書の発明の詳細な説明では、【００１８】段落に重合温度、重合時間等の条件の記載が、また【００３２】段落に「ブロック重合体のブロックスチレンのＭｗ／Ｍｎ、分子量６００００以上の成分量の調整はスチレンモノマー量の組成比、重合器の攪拌翼の攪拌数、重合温度等をコントロールすることによって調整した」との記載があるのみで、実施例においても具体的な条件が示されておらず、本願明細書の記載からは（ａ）成分を如何なる条件（特に、スチレンモノマー量の組成比、及び、重合器の攪拌翼の攪拌数等）により製造しているのかが把握できない。
　したがって、本願の明細書は、当業者が容易に実施しうる程度に記載されているとは認められない。
（理由２）
  −省略−」
　
３．本願明細書の記載
　上記のとおり、平成６年６月３日付け、平成１４年９月１３日付け及び平成１５年１月２３日付け手続補正書による補正はいずれも却下された。
　そして、これらの補正がなされる前の明細書（願書に最初に添付した明細書；以下、単に「明細書」という。）の特許請求の範囲には、以下のように記載されている。
「【請求項１】（ａ）少なくとも２個のビニル芳香族炭化水素を主体とする重合体ブロックＡと少なくとも１個の共役ジエンを主体とする重合体ブロックＢからなるブロック共重合体で、該ブロック共重合体中のビニル芳香族炭化水素含有量が６５重量％以上、８０重量％以下、ブロック共重合体中に組み込まれているビニル芳香族炭化水素重合体ブロックのブロック率が５０重量％以上、８０重量％以下、該ビニル芳香族炭化水素重合体ブロックの分子量分布が１．６を超え、３．０以下で分子量が６００００以上の成分を１５重量％以上、６０重量％以下有するブロック共重合体が１０重量％以上、９０重量％以下と、（ｂ）（メタ）アクリル酸エステルの含有量が８重量％以上、２５重量％以下のビニル芳香族炭化水素−（メタ）アクリル酸エステル共重合体樹脂が９０重量％以下、１０重量％以上とからなる透明樹脂組成物。
【請求項２】　請求項１（ｂ）に記載のビニル芳香族炭化水素がスチレンで
あり、（メタ）アクリル酸エステルがアクリル酸ｎ−ブチルである請求項１記載の透明樹脂組成物。」
　
　特許請求の範囲請求項１における（ａ）成分について、本願明細書の発明の詳細な説明には次のような記載がなされている。
　（１）「以下、本発明を詳細に説明する。本発明で用いるブロック共重合体は、ポリマー構造が、化１で表される線状ブロック共重合体、あるいは化２で表されるラジアルブロック共重合体、あるいはこれらのブロック共重合体の任意のポリマー構造の混合物が使用できる。
【化１】
【化２】
」（段落【０００９】〜【００１１】）
　（２）「ここでビニル芳香族炭化水素を主体とする重合体ブロックとはビニル芳香族炭化水素含有量が５０重量％以上含有するビニル芳香族炭化水素と共役ジエンとの共重合体ブロック及び／又はビニル芳香族炭化水素単独重合体ブロックを示し、共役ジエンを主体とする重合体ブロックとは共役ジエンを５０重量％を越える量で含有する共役ジエンとビニル芳香族炭化水素共重合体ブロック及び／又は共役ジエン単独重合体ブロックを示す。」（段落【００１２】）
　（３）「本発明で用いるブロック共重合体は基本的には従来公知の手法で製造でき、例えば特公昭３６−１９２８６号公報、特公昭４３−１７９７９号公報、特公昭４８−２４２３号公報、特公昭４９−３６９５７号公報、特公昭５７−４９５６７号公報、特公昭５８−１１４４６号公報などに記載された手法があげられるが、各構成ポリマーは後述する要件を満足するように製造条件を設定しなければならない。上記の公知の手法はすべて、炭化水素溶剤中で有機リチウム化合物等のアニオン開始剤を用い、共役ジエンとビニル芳香族炭化水素をブロック共重合する手法である。」（段落【００１４】）
　（４）「本発明の方法において重合体を製造する際の重合温度は一般的に−１０℃〜１５０℃、好ましくは４０℃〜１２０℃である。重合に要する時間は条件によって異なるが、通常は４８時間以内であり、特に好適には１〜１０時間である。また、重合系の雰囲気は窒素ガスなどの不活性ガスなどをもって置換するのが望ましい。重合圧力は、上記重合温度範囲でモノマー及び溶媒を液層に維持するに充分な圧力の範囲で行えばよく、特に制限されるものではない。更に重合系内には触媒及びリビングポリマーを不活性化させるような不純物、例えば水、酸素、炭酸ガス等が混入しないよう留意する必要がある。」（段落【００１８】）
　（５）「本発明で用いるブロック共重合体のビニル芳香族炭化水素重合体ブロックのブロック率の好ましい範囲は５０重量％以上、８０重量％以下であり、更に好ましい範囲は５５重量％以上、７５重量％以下である。ブロック率が５０重量％以下の場合は樹脂組成物成形品の剛性と−１０℃以下の耐面衝撃性が劣り、８０重量％を越えると耐面衝撃性が低下するため好ましくない。ビニル芳香族炭化水素ブロックのブロック率は、ブロック共重合体の製造時において少なくとも一部のビニル芳香族炭化水素と共役ジエンが共重合する工程におけるビニル芳香族炭化水素と共役ジエンの重量、重量比、重合反応性比等を変えることによりコントロールすることができる。」（段落【００２０】）
　（６）「具体的な方法としては、（イ）ビニル芳香族炭化水素と共役ジエンとの混合物を連続的に重合系に供給して重合する、及び／又は（ロ）極性化合物或はランダム化剤を使用してビニル芳香族炭化水素と共役ジエンを共重合する等の方法が採用できる。極性化合物やランダム化剤としては、テトラヒドロフラン、ジエチレングリコールジメチルエーテル、ジエチレングリコールジブチルエーテル等のエーテル類、トリエチルアミン、テトラメチルエチレンジアミン等のアミン類、チオエーテル類、ホスフィン類、ホスホルアミド類、アルキルベンゼンスルホン酸塩、カリウムやナトリウムのアルコキシド等が挙げられる。尚、本発明においてブロック共重合体中に組み込まれているビニル芳香族炭化水素重合体ブロックのブロック率とは、四酸化オスミウムを触媒としてジ・ターシャリーブチルハイドロパーオキサイドによりブロック共重合体を酸化分解する方法（Ｉ．Ｍ．ＫＯＬＴＨＯＦＦ，ｅｔａｌ．，Ｊ．Ｐｏｌｙｍ．Ｓｃｉ．１，４２９（１９４６）に記載の方法）により得たビニル芳香族炭化水素重合体ブロック成分（但し平均重合度が約３０以下のビニル芳香族炭化水素重合体成分は除かれている）を定量し、下記の数１から求めた値を云う。（段落【００２１】）
　（７）「【実施例】以下に本発明の実施例を説明するが、これらは本発明の範囲を制限するものではない。
  （ａ）成分のブロック共重合体の製造
  表１に実施例で用いた（ａ）成分のブロック共重合体を示した。Ａ−１〜Ａ−１２のブロック共重合体はＡ−Ｂ−Ａ'構造のブロック共重合体であり、シクロヘキサン溶媒中でｎ−ブチルリチウムを開始剤に用い、スチレン、スチレン・ブタジエン混合物、スチレンの順にモノマーのシクロヘキサン溶液を添加して重合し、メタノールで重合を停止した後、２−（２−ヒドロキシ−３−ｔ−ブチル−５−メチルベンジル）−４−メチル−６−ｔ−ブチルフェニルアクリレートとトリスノニルフェニルホスファイトをブロック共重合体１００重量部に対してそれぞれ０．５重量部、安定剤として添加し、溶剤を留去して得た。尚、ブロックポリスチレンの含有量（重量％）はブロック共重合体をオスミウム酸で分解した後、メタノールに再沈澱して測定した。また、そのブロックスチレンのＧＰＣ曲線からブロックスチレンの分子量分布（Ｍｗ／Ｍｎ）を求め、ブロックスチレンの分子量が６００００以上の成分量（重量％）は、ブロックスチレンのＧＰＣ曲線の面積比から算出した。メルトフロー（ＭＩ）はＧ条件で測定した。ブロック重合体のブロックスチレンのＭｗ／Ｍｎ、分子量が６００００以上の成分量の調整はスチレンモノマー量の組成比、重合器の撹拌翼の撹拌数、重合温度等をコントロールすることによって調整した。ブロック共重合体Ａ−１３は、Ｃ−Ａ−Ｂ−Ａ'構造のブロック共重合体であって、ポリブタジエン部分Ｃがブロック重合体の８重量％を占めるようにモノマーを添加した以外はＡ−１と同様の手法でブロック共重合体を得た。ブロック共重合体Ａ−１４、１５は第１段目にシクロヘキサン溶媒中でｎ−ブチルリチウムとスチレンを添加して重合し、第２段目にもｎ−ブチルリチウムとスチレンを添加して重合させ、次にスチレン・ブタジエン混合物を添加して重合を完結した後、カップリング剤として１，３ビス（Ｎ，Ｎ−グリシジルアミノメチル）シクロヘキサンを添加したラジアルブロック共重合体である以外はＡ−１と同様の手法でブロック共重合体を得た。」（段落【００３２】）
　（８）「
　
４．拒絶査定の理由についての判断
　本願請求項１には上記のように（ａ）及び（ｂ）の２成分から成る樹脂組成物の発明が記載されているが、このような組成物の発明を当業者が容易に実施するためには、その組成物を作ることができることが必要であることは当然であり、そのためには、当該組成物を構成する各成分のいずれもが容易に製造し得るものでなければならない。
　そして、そのためには明細書中に、（ｉ）出発原料〔モノマー、コモノマーの種類や量〕、（ｉｉ）処理手段〔反応装置、温度、圧力、時間等の反応条件、及び溶媒や触媒等を使用する場合はその種類や量〕、（ｉｉｉ）目的生成物〔目的生成物が製造できたことの確認〕等が実施例とともに具体的に開示されていることが求められる。
  この観点から明細書の記載をみると、発明の詳細な説明には、請求項１に係る発明の重合体の製造について、「本発明で用いるブロック共重合体は基本的には従来公知の手法で製造できる」（段落【００１４】）及び「本発明の方法において重合体を製造する際の重合温度は一般的に−１０℃〜１５０℃、好ましくは４０℃〜１２０℃である。重合に要する時間は条件によって異なるが、通常は４８時間以内であり、特に好適には１〜１０時間である。−中略−　重合圧力は、上記重合温度範囲でモノマー及び溶媒を液層に維持するに充分な圧力の範囲で行えばよく、特に制限されるものではない」（段落【００１８】）と記載され、ブロック共重合体の製造については、「ビニル芳香族炭化水素ブロックのブロック率は、ブロック共重合体の製造時において少なくとも一部のビニル芳香族炭化水素と共役ジエンが共重合する工程におけるビニル芳香族炭化水素と共役ジエンの重量、重量比、重合反応性比等を変えることによりコントロールすることができる」（段落【００２０】）及び「具体的な方法としては、（イ）ビニル芳香族炭化水素と共役ジエンとの混合物を連続的に重合系に供給して重合する、及び／又は（ロ）極性化合物或はランダム化剤を使用してビニル芳香族炭化水素と共役ジエンを共重合する等の方法が採用できる」（段落【００２１】）と記載されており、また、実施例には、「シクロヘキサン溶媒中でｎ−ブチルリチウムを開始剤に用い、スチレン、スチレン・ブタジエン混合物、スチレンの順にモノマーのシクロヘキサン溶液を添加して重合し、メタノールで重合を停止した」（段落【００３２】）と記載されており、それにより得られたＡ−１以下の共重合体が請求項１に規定された（ａ）成分の要件を満たすこと（段落【００３９】、【表１】）が示されている。
　しかしながら、実施例には溶媒、開始剤、反応原料、添加順序及び停止剤等が記載されているのみであって原料の配合量、重合温度、重合時間、重合圧力等の処理条件については具体的な数値が全く記載されておらず、発明の詳細な説明中の一般的な記載を参酌しても、重合温度及び時間については広範な数値範囲が示されているにすぎず、重合圧力については「上記重合温度範囲でモノマー及び溶媒を液層に維持するに充分な圧力の範囲で行えばよく」と機能的に記載されており、更に、配合量については「ビニル芳香族炭化水素ブロックのブロック率は、ブロック共重合体の製造時において少なくとも一部のビニル芳香族炭化水素と共役ジエンが共重合する工程におけるビニル芳香族炭化水素と共役ジエンの重量、重量比、重合反応性比等を変えることによりコントロールすることができる」という概括的な記載しかなされておらず、他には、従来技術が適用し得ることや共重合の一般的手法等について記載されているのみであって、これらの処理条件についての具体的手がかりは見出せない。
　そうすると、発明の詳細な説明の記載からは（ａ）成分の共重合体を製造するための具体的条件が不明であるといわざるを得ず、その記載に基づいて、請求項１に係る発明における「該ブロック共重合体中のビニル芳香族炭化水素含有量が６５重量％以上、８０重量％以下、ブロック共重合体中に組み込まれているビニル芳香族炭化水素重合体ブロックのブロック率が５０重量％以上、８０重量％以下」という量関係を満たす共重合体を得るためには、当業者にとって過度の試行錯誤を要求されるものといわざるを得ない。
　特に、明細書の段落【００１２】に記載されたように、ビニル芳香族炭化水素ブロックがビニル芳香族炭化水素の他に共役ジエンを共重合成分として含む場合には、共役ジエンによってビニル芳香族炭化水素のブロック率は当然に影響されるから、請求項１の数値範囲を満たす共重合体を得るためにはひときわ多大の試行錯誤が必要となり、また、平成１８年１０月２４日付け回答書によれば、第２段階でスチレンとブタジエンを同時に瞬時（一時）に添加すれば、スチレンの一部は第３段階のスチレンブロックと一体化するものと解され、この場合にはその分だけブロック率が増加し、ブロック率の制御には多大の困難が伴うことが明らかである。
　更に、本願請求項１に係る発明には、Ａ−Ｂ−Ａ’という単純な３ブロック構造のみならず、明細書の段落【０００９】〜【００１１】に記載されているような（Ａ−Ｂ）の繰り返し単位が複数あるものや、カップリング剤Ｘによってラジアル状になったものも含まれるのであり、このようなより複雑な構造のブロック共重合体では、請求項１に記載されたブロック率の要件を満たすためには、ブロック構造に応じた膨大な数の実験を要することが明らかである。
　その上、請求項１に係る発明における「該ビニル芳香族炭化水素重合体ブロックの分子量分布が１．６を超え、３．０以下で分子量が６００００以上の成分を１５重量％以上、６０重量％以下有するブロック共重合体が１０重量％以上、９０重量％以下」という要件を満たすブロック共重合体を得ることについては、実施例に、「ブロック重合体のブロックスチレンのＭｗ／Ｍｎ、分子量が６００００以上の成分量の調整はスチレンモノマー量の組成比、重合器の撹拌翼の撹拌数、重合温度等をコントロールすることによって調整した」と記載されているのみであり、スチレンモノマー量の組成比をどの程度の値とし、重合反応器はどのようなものを使用し、攪拌翼の攪拌数をどの程度の数値とし、重合温度等をどのようにコントロールにするのかについて具体的には全く記載されておらず、また、これらの各操作要素の内の何をどのように変更すれば得られる共重合体の物性がどのように変化するのかについての方向性を教示する記載もない。
　それゆえ、明細書の発明の詳細な説明の記載に基づいて、請求項１に係る発明における「（ａ）少なくとも２個のビニル芳香族炭化水素を主体とする重合体ブロックＡと少なくとも１個の共役ジエンを主体とする重合体ブロックＢからなるブロック共重合体で、該ブロック共重合体中のビニル芳香族炭化水素含有量が６５重量％以上、８０重量％以下、ブロック共重合体中に組み込まれているビニル芳香族炭化水素重合体ブロックのブロック率が５０重量％以上、８０重量％以下、該ビニル芳香族炭化水素重合体ブロックの分子量分布が１．６を超え、３．０以下で分子量が６００００以上の成分を１５重量％以上、６０重量％以下有するブロック共重合体」を、当業者が容易に製造し得るものということはできない。
　
　したがって、明細書の発明の詳細な説明には、本願請求項１に係る発明について当業者が容易にその実施をすることができる程度に、その発明の目的、構成及び効果が記載されているものとすることができない。
　
５．まとめ
　以上のとおりであるから、本願は、平成６年法律第１１６号による改正前の特許法第３６条第４項に規定する要件を満たしていない。
　よって結論のとおり審決する。